(57)【特許請求の範囲】
【請求項１】
チーグラー−ナッタ固体担持触媒の調製法であって、
ａ）マグネシウムにより改質したアルミナ担体を得るステップであって、
ｉ）マグネシウム化合物、アルコール、及び二酸化炭素（ＣＯ２）を混合することにより、アルコール中でマグネシウム化合物の炭酸化アルコール溶液を調製するステップであって、前記マグネシウム化合物がマグネシウムアルコキシドとハロゲン化マグネシウムの混合物で、前記マグネシウムアルコキシドと前記ハロゲン化マグネシウムとの混合物のモル比が０．１〜８２の範囲のＭｇ（ＯＲ）２／ＭｇＸ２であるステップと、
ｉｉ）炭酸化アルコール溶液と球状アルミナ担体との混合により懸濁液を得て、この液に加熱を施し、乾燥粉末形態の混合されたアルミナ担体とマグネシウム化合物を得るステップ
を含む、前記マグネシウムにより改質したアルミナ担体を得るステップと、
ｂ）マグネシウムにより改質された混合担体のチタン化ステップであって、
ｉ）ハロゲン化チタンと、マグネシウムにより改質されたアルミナ担体との反応を誘発するステップであって、液相を除去して再度ハロゲン化チタンを添加することで繰り返し行うことができるステップと、
ｉｉ）得られた触媒を不活性の炭化水素により洗浄するステップ
を含む、前記マグネシウムにより改質された混合担体のチタン化ステップと
を含むことを特徴とする、前記方法。
【請求項２】
マグネシウムアルコキシドの式が、Ｍｇ（ＯＲ）２であり、式中、Ｒが１〜１０個の炭素原子を有するアルキル基であることを特徴とする、請求項１に記載の方法。
【請求項３】
マグネシウムアルコキシドが、マグネシウムジメトキシド、マグネシウムジエトキシド、マグネシウムジ−ｎ−プロポキシド、マグネシウムジ−ｉ−プロポキシド、及びマグネシウムジ−ｎ−ブトキシドから選択されることを特徴とする、請求項１又は２に記載の方法。
【請求項４】
ハロゲン化マグネシウムの式が、ＭｇＸ２であり、式中、Ｘがハロゲン原子であることを特徴とする、請求項１に記載の方法。
【請求項５】
Ｘが塩素原子であることを特徴とする、請求項４に記載の方法。
【請求項６】
モル比Ｍｇ（ＯＲ）２／ＭｇＸ２が、０．５〜７の間であることを特徴とする、請求項１に記載の方法。
【請求項７】
アルコールが、１〜１２個の炭素原子を有するアルキル−アルコールであることを特徴とする、請求項１に記載の方法。
【請求項８】
アルキルアルコールが、メタノール、エタノール、ｎ−プロパノール、イソ−プロパノール、ｎ−ブタノール、イソ−ブタノール、ｎ−ペンタノール、ｎ−ヘキサノール及びシクロヘキサノールから選択されることを特徴とする、請求項７に記載の方法。
【請求項９】
二酸化炭素（ＣＯ２）が、溶液１ｇあたり０．０１ｇ〜１．０ｇのＣＯ２の割合で溶液に添加されることを特徴とする、請求項１に記載の方法。
【請求項１０】
アルミナ担体に対する炭酸化アルコール溶液の割合が、担体１グラムあたり１ｍｌ〜１２ｍｌの溶液の範囲にあることを特徴とする、請求項１に記載の方法。
【請求項１１】
アルミナ担体に対する炭酸化アルコール溶液の割合が、担体１グラムあたり２ｍｌ〜８ｍｌの溶液の範囲にあることを特徴とする、請求項１に記載の方法。
【請求項１２】
ステップａ）のｉｉ）における懸濁液の加熱が、４０℃〜２２０℃の間の温度で、２０分間〜８時間の期間で行われることを特徴とする、請求項１に記載の方法。
【請求項１３】
ステップａ）のｉｉ）における懸濁液の加熱が、６０℃〜１５０℃の間の温度で行われることを特徴とする、請求項１２に記載の方法。
【請求項１４】
球状アルミナ担体に、ステップａ）が施される前に、任意にアルキルアルミニウム型化合物との反応が施されることを特徴とする、請求項１に記載の方法。
【請求項１５】
球状アルミナ担体に、ステップａ）が施された後に、任意にアルキルアルミニウム型化合物との反応が施されることを特徴とする、請求項１に記載の方法。
【請求項１６】
アルキルアルミニウム型化合物との反応が、撹拌下及び不活性炭化水素を含有している懸濁液中で行われることを特徴とする、請求項１４又は１５に記載の方法。
【請求項１７】
不活性炭化水素が、５〜１２個の炭素を含有するアルカン若しくはシクロアルカン、又はそれらの混合物であることを特徴とする、請求項１６に記載の方法。
【請求項１８】
不活性炭化水素が、ペンタン、ヘキサン、ヘプタン、及びシクロヘキサンからなる群から選択されることを特徴とする、請求項１６に記載の方法。
【請求項１９】
アルキルアルミニウム型化合物が、トリアルキルアルミニウム、アルキルアルミニウム、若しくは塩化物型、又はそれらの混合物の化合物であることを特徴とする、請求項１４又は１５に記載の方法。
【請求項２０】
アルキルアルミニウム型化合物が、トリエチルアルミニウム（ＴＥＡ）、トリイソブチルアルミニウム（ＴＩＢＡ）、トリメチルアルミニウム（ＴＭＡ）、トリ−ｎ−ブチルアルミニウム、トリ−ｎ−ヘキシルアルミニウム、塩化ジエチルアルミニウム（ＤＥＡＣ）、塩化ジイソブチルアルミニウム、及び塩化ジメチルアルミニウム（ＤＭＡＣ）からなる群から選択されることを特徴とする、請求項１４又は１５に記載の方法。
【請求項２１】
前記反応に使用する球状アルミナ担体の質量に対する炭化水素の割合が、担体１グラムに対して４ｍｌ〜２０ｍｌの間であることを特徴とする、請求項１４又は１５に記載の方法。
【請求項２２】
使用されるアルキルアルミニウムの量が、アルキルアルミニウムと球状アルミナ担体のヒドロキシル含有量とのモル比に等しく、且つ０．１〜５．０とすることを特徴とする、請求項１４に記載の方法。
【請求項２３】
使用されるアルキルアルミニウムの量が、アルキルアルミニウムと球状アルミナ担体のヒドロキシル含有量とのモル比に等しく、且つ０．２〜２．０とすることを特徴とする、請求項２２に記載の方法。
【請求項２４】
使用されるアルキルアルミニウムの量が、アルキルアルミニウムとマグネシウムにより改質された球状アルミナ担体中の残留アルコールとのモル比に等しく、且つ０．１〜５．０とすることを特徴とする、請求項１５に記載の方法。
【請求項２５】
使用されるアルキルアルミニウムの量が、アルキルアルミニウムとマグネシウムにより改質された球状アルミナ担体中の残留アルコールとのモル比に等しく、且つ０．２〜２．０とすることを特徴とする、請求項２４に記載の方法。
【請求項２６】
アルキルアルミニウム型化合物との反応が、０℃〜６０℃の間の温度で実施されることを特徴とする、請求項１４又は１５に記載の方法。
【請求項２７】
アルキルアルミニウム型化合物との反応が、周囲温度で実施されることを特徴とする、請求項２６に記載の方法。
【請求項２８】
マグネシウムにより改質されたアルミナ担体、アルキルアルミニウム、及び炭化水素を含む混合物が、撹拌下、５分〜５時間の範囲の期間維持され、その後、担体の分離及び乾燥が行われることを特徴とする、請求項１、１４、又は１５に記載の方法。
【請求項２９】
マグネシウムにより改質されたアルミナ担体、アルキルアルミニウム、及び炭化水素を含む混合物が、撹拌下、１０分〜２時間の範囲の期間維持されることを特徴とする、請求項２８に記載の方法。
【請求項３０】
ハロゲン化チタンが、ＴｉＣｌ４、ＴｉＢｒ４、及びＴｉＩ４又はそれらの混合物の中から選択されることを特徴とする、請求項１に記載の方法。
【請求項３１】
使用されるハロゲン化チタンが、純粋であるか、又は炭化水素に対してチタン化合物の体積割合が５〜９０％の炭化水素中に希釈されることを特徴とする、請求項１に記載の方法。
【請求項３２】
使用されるハロゲン化チタンの量が、担体中のマグネシウム１ｍｏｌあたりのチタン割合で１〜５０モルであることを特徴とする、請求項１に記載の方法。
【請求項３３】
チタン化ステップが、０℃〜１５０℃の間の温度で、３０分間〜６時間の期間で行われることを特徴とする、請求項１に記載の方法。
【請求項３４】
チタン化ステップにおける温度が、８０℃〜１３５℃の間であることを特徴とする、請求項３３に記載の方法。
【請求項３５】
チタン化ステップが、１時間〜３時間の期間にわたり行われることを特徴とする、請求項３３に記載の方法。
【請求項３６】
チタン化ステップが、内部電子ドナー（ＤＩ）の添加を、Ｍｇ／ＤＩのモル比４〜２０で含むことを特徴とする、請求項１に記載の方法。
【請求項３７】
Ｍｇ／ＤＩのモル比が、７〜１３であることを特徴とする、請求項３６に記載の方法。
【請求項３８】
内部電子ドナーが、安息香酸メチル、安息香酸エチル、トルイル酸メチル、及びアニス酸エチルを含む群から選択される安息香酸型化合物か、フタル酸ジメチル、フタル酸ジエチル、フタル酸ジプロピル、フタル酸ジイソプロピル、フタル酸ジブチル、フタル酸ジイソブチル、フタル酸ジフェニルを含む群から選択されるフタル酸エステルか、又は２−メチル−２−イソプロピル−１，３−ジメトキシプロパン、２，２−ジイソブチル−１，３−ジメトキシプロパン、及び２−イソプロピル−２−シクロペンチル−１，３−ジメトキシプロパンを含む群から選択される１，３−ジエーテルである、請求項３６に記載の方法。
【発明の詳細な説明】
【技術分野】
【０００１】
本発明は、オレフィンの重合に使用するためのアルミナ担持触媒、より詳細にはマグネシウム化合物の添加により改質された球状アルミナ担体を含むチーグラー−ナッタ型触媒であって、好ましくは、マグネシウムアルコキシドが改質されている担体であり、続いてハロゲン化チタンとの反応によりチタン化が施される触媒に関する。言及される担持触媒の調製法も、本発明の目的である。
【背景技術】
【０００２】
マグネシウム化合物、より詳細にはマグネシウムアルコキシドと遷移金属ハロゲン化物との反応により形成されるポリオレフィンの重合触媒は公知である。
【０００３】
文献ＥＰ２００６／００１３４３は、マグネシウムアルコキシドを遷移金属化合物と反応させて、反応生成物に熱による後処理を施す方法を公知にしている。
【０００４】
文献ＵＳ７００８８９８は、マグネシウムアルコキシドのゼラチン状分散液を遷移金属化合物及び有機金属化合物と反応させて触媒を得る方法を既に開示している。
【０００５】
しかし、上記の２つの文献により調製される触媒は、形態的制御を示さず、したがって、こうした触媒は、様々な技術的な重合プラットフォームにおいて適用可能ではない。さらに、こうした触媒システムから生成されるポリマーは、見かけ密度が小さく、こうした粉末を輸送及び保管するには妥協が必要である。
【０００６】
球状形態を有するオレフィンの重合触媒も公知である。これらの触媒の多くは、塩化マグネシウムの付加物を使用する方法により得られる。塩化マグネシウムの触媒は、非常に高い重合速度を示し、気相におけるエチレン重合法において、直接その触媒を使用するには必ずしも適しておらず、この場合、次に、多くのプレ重合ステップが必要である。
【０００７】
文献ＥＰ０５５３８０５には、例えば、前駆体として塩化マグネシウムの付加物を使用して制御される球状形態を有する触媒の調製方法が記載されている。しかし、それらの高い重合速度及び高い活性のために、とりわけポリエチレンを生成する方法に関すると、こうした触媒は、プレ重合ステップを受けなければならない。
【０００８】
プレ重合ステップとは、エチレンと重合する気相反応器に触媒を供給する場合、触媒の構造を保護するために、重合過程における粒子の気相中への破壊を予防するために、そしてその活性を最小化するために必要な、プロピレンとの初期重合を含む。さらに、プロピレンとのプレ重合ステップを施す触媒が適切なアイソタクチック特性（ｉｓｏｔａｃｔｉｃｉｔｙ）を示すため、触媒は内部ドナーを必要とする。しかし、特に線状低密度ポリエチレン（ＬＬＤＰＥ）の製造に関すると、触媒がより高価になることの他に、内部ドナーの使用により、エチレンとの重合中、不十分なコモノマーの導入を引き起こす恐れもある。
【０００９】
オレフィン重合の触媒調製方法における塩化マグネシウムの使用はまた、腐食性が高いという欠点も有しており、この欠点は、本発明において提案されるマグネシウムアルコキシドの使用により克服するか又は少なくとも最小限にすることができる。
【００１０】
球状形態により担持される触媒の中で、非常に多くの特許及び書誌参考文献では、担体としてシリカが使用されている。アルミナは、現在のところ、文献中では、かなり一般的ではない担体である。アルミナ中に存在しているルイス酸性度は、重合中の触媒活性及び活性部位の挙動などの触媒特性に影響を及ぼし、こうして、シリカ担持触媒とは区別される。さらに、シリカは、気相中の重合過程で主に観察される、高い静的特性の１つとして示す。
【００１１】
ポリオレフィン重合用アルミナ担持触媒の開発が、いくつかの文献中で記載されている。
【００１２】
文献ＰＩ９３０１４３８−４には、アルファオレフィンの重合のための球状アルミナ担体を、アンモニウムドーソナイトから調製する方法を記載しており、アンモニウムドーソナイトがスプレードライされて球状粒子を形成し、この粒子が焼成及びチタンによる浸漬によって、良好な機械的強度を有する球状触媒をやはり生成する。この文献は、重合方法も記載しており、この重合方法により、球状触媒の存在下で、流れ角が小さく且つ良好な密度を有する担体の球状性を維持するポリエチレン粒子が生成する。
【００１３】
文献ＰＩ０９００９５２−３には、エーテル又はアルコールにあらかじめ溶解した塩化マグネシウムの量を変えてアルミナと混合することによる、文献ＰＩ９３０１４３８−４において記載されている担体の改質によって触媒を得る方法を記載しており、こうして、添加されるハロゲン化マグネシウムの量が変わるにつれて、触媒システムの他の成分が一定に保たれる。
【００１４】
エチレン重合におけるこの触媒の適用により、気相中とスラリー（ｍｕｄ）中の両方でエチレン重合への適用に適した、０．３０ｇ／ｃｍ３〜０．３５ｇ／ｃｍ３の範囲の高いかさ密度及び粒子サイズを有する球状ポリエチレンが得られる。
【００１５】
マグネシウム及びチタンを含有している球状形態を有するシリカ及びアルミナに担持した触媒は公知である。これらの触媒は、塩化マグネシウム及び遷移金属ハロゲン化物（通常、四塩化チタン）により通常調製される。シリカ担体に塩化マグネシウムを付加する一つの方法は、担体を塩化マグネシウム含有溶液により浸漬して、次いで溶媒を蒸発させることによるものである。
【００１６】
したがって、以下に詳細に記載される通り、腐食性が低く、失活に対して高い耐性があり、安定性が高く、且つ機械的強度が高いオレフィン重合用触媒、並びに、それらの形態的制御を可能にするこうした単一触媒を調製する方法の必要性が依然として存在している。
【発明の概要】
【発明が解決しようとする課題】
【００１７】
本発明の主要な目的は、オレフィン重合用触媒であって、マグネシウム化合物、好ましくはマグネシウムアルコキシドの添加により改質された球状アルミナ担体を含み、続いて、改質担体にハロゲン化チタンとの反応によりチタン化が施されている、触媒を提供することである。
【課題を解決するための手段】
【００１８】
本触媒は、アルミナと、マグネシウムアルコキシドを含有している炭酸化アルコール溶液とを混合することにより、球状アルミナ担体から調製される。本担体は、次に、ハロゲン化チタンとの反応を含む、チタン化段階を施す。
【００１９】
本発明の触媒調製において、内部ドナー（応用として、プロピレンとの重合を行わせる触媒の場合に、特に興味深い）も任意に添加することができる。
【００２０】
本担体は、任意に、チタン化処理の前の段階で、アルキルアルミニウム型化合物との反応を施すこともできる。
【００２１】
こうした触媒は、重合反応によりポリオレフィンを生成するための、助触媒の存在下での触媒システムにおいて使用され、この触媒は、塩化マグネシウム担持触媒と比較した場合、高い機械的耐久性、優れた触媒活性、並びに高い安定性、又は輸送及び保管に起因する触媒の失活プロセスへの低影響を示す。
【００２２】
本発明によって網羅される触媒は、水素及びアルキルアルミニウムに対して優れた応答を示し、この触媒はオレフィン重合法において変化し、こうして、単一触媒から、様々なグレードのポリオレフィンを製造することが可能になり、とりわけ、押出、射出、吹込成形、回転成形、及び紡糸などの幅広い様々な成形処理を行うためのポリマー生成が可能になる。
【００２３】
重合法におけるこうした触媒の使用により、優れた乾燥生産能力（ｄｒｙ  ｆｌｏｗ  ｃａｐａｃｉｔｙ）、及び０．４０ｇ／ｃｍ３超の非常に高いかさ密度を有する、球状形態のポリマーが得られる。
【００２４】
言及される担持触媒の調製法も、本発明の目的である。本方法により、触媒が使用されることになる方法による触媒活性を調節することが可能になり、これには、気相中、及び固相中、並びにスラリー中の何れにおいても、重合法、並びにエチレン、プロピレン及びブテンなどの様々なモノマーとの共重合法がある。
【００２５】
本発明の触媒の調製法はまた、アルミナとマグネシウム化合物の両方において、多孔性の制御を可能にし、例えば、ポリプロピレン衝撃コポリマーの製造における重合中、多孔性マトリックス中にエチレンを良好に取り込ませることを可能にする。
【００２６】
さらに、本発明において記載される方法により、様々な平均粒子サイズ値を有するアルミナの使用が可能になり、異なる平均粒子サイズの触媒を生成することができる。こうした因子は、各重合方法に必要な条件に触媒を調節することが可能になるので、工業的にかなり有用であり、且つ望ましいものである。
【発明を実施するための形態】
【００２７】
本発明は、オレフィンの重合に使用するためのチーグラー−ナッタ型の固体触媒、より詳細には、マグネシウム及びチタンを含有しているアルミナに担持されている触媒に関する。本発明のオレフィン重合用担持触媒は、マグネシウム化合物、より詳細にはマグネシウムアルコキシドの添加により改質された球状アルミナ担体、及びその担体とハロゲン化チタンとの反応の生成物、並びに任意に内部ドナーを含む。
【００２８】
ここで言及される担持触媒の調製法も、本発明の目的である。一般的に言えば、本発明の方法は、マグネシウム化合物の炭酸化アルコール溶液、詳細にはマグネシウムアルコキシドを球状アルミナ担体と接触させるステップ、前記アルコールを蒸発させるステップ、次いで、得られた混合担体をチタン化合物、及び任意に内部電子ドナーと反応させるステップからなる。
【００２９】
触媒の調製方法は、不活性雰囲気下で行われる。使用される試薬は、モレキュラーシーブ及び不活性ガスによるストリッピングの使用などの公知技法を使用することによりあらかじめ乾燥させており、水分及び酸素を含有していない。適切な不活性ガスの例は、窒素及びアルゴンである。
【００３０】
言及した担持触媒の調製法は、
ａ）マグネシウムにより改質したアルミナ担体を得るステップ、即ち、
ｉ）マグネシウム化合物、アルコール、及び二酸化炭素（ＣＯ２）を混合することにより、アルコール中でマグネシウム化合物の炭酸化アルコール溶液を調製するステップと、
ｉｉ）炭酸化アルコール溶液と球状アルミナ担体との混合により、懸濁液を得て、この液に加熱を施し、乾燥粉末形態の混合されたアルミナ担体とマグネシウム化合物を得るステップ
を含む、マグネシウムにより改質したアルミナ担体を得るステップと、
ｂ）アルミナとマグネシウム化合物の混合担体のチタン化ステップ、即ち、
ｉ）ハロゲン化チタンと、アルミナ及びマグネシウム化合物の混合担体との反応を誘発するステップであって、液相を除去して新たにハロゲン化チタンを添加することで繰り返し行うことができるステップと、
ｉｉ）得られた触媒を不活性炭化水素により洗浄するステップ
を含む、アルミナとマグネシウム化合物の混合担体のチタン化ステップと
を含む。
【００３１】
マグネシウムによって改質されるアルミナ担体の調製（ステップａ）は、アルコール中での、マグネシウム化合物の炭酸化アルコール溶液の調製を含んでおり、この溶液とアルミナ担体を混合し、次いで、アルコールを蒸発させて、乾燥粉末が得られる。
【００３２】
アルコールに入れられるマグネシウム化合物の炭酸化アルコール溶液の調製は、マグネシウム化合物、アルコール、及び二酸化炭素を混合することからなる。
【００３３】
マグネシウム化合物は、マグネシウムアルコキシド、又はマグネシウムアルコキシドとハロゲン化マグネシウムの混合物からなる群から選択される。
【００３４】
マグネシウムアルコキシドに関する式は、Ｍｇ（ＯＲ）２であり、式中、Ｒは、１〜１０個の炭素原子、好ましくは１〜４個の炭素原子を含有している、分岐又は非分岐のアルキル基である。こうしたマグネシウムアルコキシドのいくつかの例は、マグネシウムジメトキシド、マグネシウムジエトキシド、マグネシウムジ−ｎ−プロポキシド、マグネシウムジ−ｉ−プロポキシド、及びマグネシウムジ−ｎ−ブトキシドである。好ましいのは、マグネシウムエチラート、又は単にマグネシウムエトキシドとも呼ばれるマグネシウムジエトキシドである。
【００３５】
ハロゲン化マグネシウムの式はＭｇＸ２であり、式中、Ｘはハロゲン化物原子である。好ましいのは、塩化マグネシウムである。
【００３６】
マグネシウムアルコキシドとハロゲン化マグネシウムとの混合物の場合、Ｍｇ（ＯＲ）２／ＭｇＸ２のモル比の割合が０．１〜８２の範囲、好ましくは０．５〜７の間の範囲が使用される。
【００３７】
本発明の方法において使用することができるアルコールの中で、１〜１２個の炭素原子を有するアルキルアルコールがある。アルコールの例には、メタノール、エタノール、ｎ−プロパノール、イソ−プロパノール、ｎ−ブタノール、イソ−ブタノール、ｎ−ペンタノール、ｎ−ヘキサノール、シクロヘキサノールが含まれる。好ましいのは、単純なアルコール、特にエタノールである。
【００３８】
二酸化炭素（ＣＯ２）は、アルコール中のマグネシウム化合物、より詳細にはアルコール中のマグネシウムアルコキシドが可溶化するように、０．０１ｇ〜１．０ｇのＣＯ２／ｇの比で使用される。
【００３９】
アルコール、マグネシウム化合物及び二酸化炭素は、溶液調製のため、任意の添加順序で混合することができる。調製の好ましい方法は、マグネシウム化合物をアルコールに加え、次いで二酸化炭素を添加すること含み、この方法は、好ましくは、溶液を均一にするために、撹拌下で行われる。
【００４０】
次に、このように調製されたマグネシウム化合物含有炭酸化アルコール溶液は、球状アルミナ担体と混合され、アルミナ及びマグネシウム化合物の炭酸化アルコール溶液を含有している懸濁液となる。
【００４１】
使用されるアルミナ担体に対する炭酸化アルコール溶液の割合は、１グラムの担体あたり１ｍｌ〜１２ｍｌ、より好ましくは１グラムの担体あたり２ｍｌ〜８ｍｌの範囲にある。
【００４２】
触媒の調製において使用されるマグネシウム化合物の量は、得られる触媒のマグネシウム含有量に直接関係し、その触媒活性において、影響を最も及ぼす因子の１つである。
【００４３】
アルミナ担体（Ａｌ２Ｏ３）に対するマグネシウム化合物の割合は、Ａｌ２Ｏ３／Ｍｇのモル比に基づき、０．３〜８０の間、好ましくは０．８〜３６の間で変動する。
【００４４】
炭酸化アルコール溶液のアルミナ担体との混合は、任意の順序、担体の溶液への添加と溶液の担体への添加の両方で行うことが可能であるが、後者の順序が好ましい調製法である。
【００４５】
本発明において使用されるアルミナは、ポリオレフィン重合の触媒を得るための触媒担体として、その使用を可能にする特性を示す。すなわち、使用されるアルミナ担体は、重合中に触媒によって示される性能に直接寄与し、また、本発明により得られる触媒の触媒部位は、マグネシウム化合物によるものだけではなく、アルミナ中に存在している触媒部位にもよるので、これらの触媒の重合によって得られるポリマーの特性に影響も及ぼす。
【００４６】
本発明において使用されるアルミナの特性は、その調製及び活性化の方法に由来する。本発明に適したアルミナの調製方法及び活性化方法の例は、本出願人により所有されている、及び参照として本明細書に引用されている特許ＰＩ  ９３０１４３８−４に見いだされる。
【００４７】
本発明において使用されるアルミナ担体は、球状形態を示す。本明細書中の球状形態は、最大換算粒径と最小換算粒径との間の比として測定され、この場合、１：５未満、好ましくは１：３未満である。
【００４８】
使用されるアルミナ担体は、０．４ｍｌ／ｇ〜５．０ｍｌ／ｇの間、好ましくは０．７ｍｌ／ｇ〜４．０ｍｌ／ｇの間の細孔体積を示す。
【００４９】
使用されるアルミナの表面積は、８０ｍ２／ｇ〜１６００ｍ２／ｇの間、好ましくは１３０ｍ２／ｇ〜５００ｍ２／ｇの間である。細孔体積及び表面積は、窒素吸着によるＢ．Ｅ．Ｔ．法を使用して測定することができる。
【００５０】
担体の平均粒子径は、５μｍ〜１４０μｍである。触媒を調製するための理想的な平均粒子径は、触媒が使用される重合方法に依存する。したがって、各重合方法は、特定の平均径範囲、したがって触媒担体を必要とする。平均径は、レーザー回折に基づく方法によって測定することができる。
【００５１】
本発明において使用されるアルミナ担体は、その表面上に水酸化物基を示す。アルミナ担体中の水酸化物の含有量は、アルミナ活性化ステップにより制御することができ、このステップは、３００℃〜８５０℃の間の範囲の温度でアルミナを焼成することにより通常行われる。焼成温度が高いほど、アルミナ担体のヒドロキシル含有量は低い。ヒドロキシル表面含有量を調節する別の方法は、これらと、例えばアルキルアルミニウム型化合物などのある種の化合物による化学反応によるものである。
【００５２】
こうした触媒を重合方法に使用する場合、アルミナのヒドロキシル含有量、及びそれらのタイプ（ビシナルか否か）は、得られる触媒により示される性能、及び得られるポリマーの特性に寄与する。本発明において使用されるアルミナ担体は、１グラムの固体担体あたり、０．１ｍｍｏｌ〜２．５ｍｍｏｌのヒドロキシル基、好ましくは０．２ｍｍｏｌ〜２．０ｍｍｏｌの範囲にあるヒドロキシル表面含有量を示す。
【００５３】
アルミナ担体と、マグネシウム化合物を含有する炭酸化アルコール溶液とを混合して得られる懸濁液に加熱を施し、マグネシウムにより改質されたアルミナ担体が、乾燥粉末形態で得られる。
【００５４】
アルコールアルミナ懸濁液の加熱は、アルコールを蒸発させるために、通常、使用するアルコールの沸点を超える温度で行い、溶液を調製する。その懸濁液は、４０℃〜２２０℃の間、好ましくは６０℃〜１５０℃の間の温度で加熱される。触媒調製のこのステップの理想的な温度範囲は、使用するアルコール及びマグネシウム化合物に依存する。懸濁液は、２０分〜８時間の間の期間で蒸発させることができる。アルコールは、撹拌しながら蒸発させることができる。
【００５５】
アルコールは、以下に限定されないが、加熱、真空の使用、不活性ガスによるストリッピング、蒸発器の使用、撹拌との蒸発器、及び回転式蒸発器を含む、様々な方法及び装置により蒸発させることができる。言及した方法に続いて、マグネシウム化合物との混合アルミナ担体が、乾燥粉末の形態で得られる。
【００５６】
こうしてマグネシウムにより改質されて得られたアルミナ担体は、その組成物中に残留アルコールも含んでいる。通常、得られた改質担体中のマグネシウムに対するアルコールのモル比は、０．３〜６の間の範囲にある。
【００５７】
アルミナ担体とマグネシウム化合物との混合物は、任意に、脱アルコール化（残留アルコールの部分的又は完全な除去）することができる。脱アルコール化の方法の１つは、担体とアルキルアルミニウム型化合物との反応によるものである。
【００５８】
上記のアルキルアルミニウム型化合物との反応はまた、アルミナの表面ヒドロキシル量を調節するために、アルミナ担体上で行うこともできる。
【００５９】
本発明の触媒の調製法では、アルキルアルミニウム型化合物との反応は任意であり、アルミナ担体に対して、マグネシウムにより改質されたアルミナ担体に対して、又はその両方に対してさえも行ってよい。
【００６０】
両方の場合において、担体とアルキルアルミニウム型化合物との反応は、好ましくは、撹拌下、反応に必要な期間、不活性炭化水素を含有する懸濁液中で行われる。この反応の実施の好ましい形態は、炭化水素及び担体を含有している懸濁液上にアルキルアルミニウムを添加することが含まれる。
【００６１】
担体とアルキルアルミニウム化合物との反応において使用することができる炭化水素の例は、５〜１２個の炭素原子を含有しているアルカン及びシクロアルカン、又はそれらの混合物である。これらの炭化水素の例は、ペンタン、ヘキサン、ヘプタン及びシクロヘキサンである。好ましいのは、ヘキサンである。
【００６２】
アルキルアルミニウム化合物のタイプの中では、トリアルキルアルミニウム型及び塩化アルキルアルミニウムの化合物が好ましい。これらの化合物の例は、トリエチルアルミニウム（ＴＥＡ）、トリイソブチルアルミニウム（ＴＩＢＡ）、トリメチルアルミニウム（ＴＭＡ）、トリ−ｎ−ブチルアルミニウム、トリ−ｎ−ヘキシルアルミニウム、塩化ジエチルアルミニウム（ＤＥＡＣ）、塩化ジイソブチルアルミニウム、塩化ジメチルアルミニウム（ＤＭＡＣ）である。これらのアルキルアルミニウムの混合物を使用することも可能である。好ましいのは、トリエチルアルミニウム（ＴＥＡ）である。
【００６３】
反応に使用する担体質量に対する炭化水素の割合は、担体各１グラムに対し、４ｍｌ〜２０ｍｌの間である。
【００６４】
使用されるアルキルアルミニウムの量は、使用される担体のタイプに依存する。アルミナ担体に関すると、使用されるアルキルアルミニウムの量は、アルキルアルミニウムのモル比とヒドロキシル含有量により算出される。混合担体に関すると、使用されるアルキルアルミニウムの量は、アルキルアルミニウムと担体中の残留アルコールの間のモル比によって算出される。これらのモル比の両方が、０．１〜５．０、好ましくは０．２〜２．０の範囲にある。
【００６５】
担体とアルキルアルミニウム型化合物との反応は、０℃〜６０℃の間の温度で行うことができる。この反応は、好ましくは、周囲温度、すなわち２０℃〜２５℃の間で行われる。
【００６６】
担体混合物、アルキルアルミニウム、及び炭化水素は、５分〜５時間、好ましくは１０分〜２時間の範囲の期間、好ましくは撹拌下で維持される。
【００６７】
一旦取り決めた時間が経過すると、担体は反応性液体媒体から分離される。担体は、例えば、ろ過、排水、デカンテーション、液体の吸い上げなどのいくつかの方法で分離することができる。好ましい方法は、担体のデカンテーション、次いで、上澄み液を吸い上げることである。反応生成物を除去するために、担体を１回又は複数回、洗浄することが有用である。洗浄には、炭化水素の添加、懸濁液の撹拌、及び液体からの担体の分離が含まれる。
【００６８】
こうして得られたアルキル化担体は、乾燥してもよく、又は炭化水素懸濁液中で維持してもよい。
【００６９】
担体は、様々な方法、例えば、とりわけ加熱、真空、不活性ガスを使用する流動化により乾燥することができる。
【００７０】
チタン化ステップは、ハロゲン化チタンと、マグネシウムにより改質されたアルミナ担体との反応を誘発することからなる。内部ドナーも、この段階で加えることができる。
【００７１】
使用することができるハロゲン化チタンの例には、ＴｉＣｌ４、ＴｉＢｒ４、及びＴｉＩ４、並びにそれらの混合物が含まれる。ＴｉＣｌ４の使用が好ましい。純粋なハロゲン化チタン、又は炭化水素により希釈したものを使用することができる。
【００７２】
希釈形態におけるチタン化反応に適した炭化水素の例は、ペンタン、ヘキサン、シクロヘキサン、ヘプタン、ベンゼン、トルエン、及びイソパラフィンである。広い範囲で希釈することができ、その炭化水素に対するチタン化合物の体積割合は、５％〜９０％の間の範囲である。チタン化反応に望ましい温度において、炭化水素混合物及びチタン化合物を液状形態に維持するため、チタン化処理も加圧下で行うこともできる。使用されるハロゲン化チタンの量は、担体中のマグネシウムのｍｏｌあたり１〜５０モルのチタンである。
【００７３】
チタン化反応は、０℃〜１５０℃の間、好ましくは８０℃〜１３５℃の間の温度で、３０分間〜６時間、好ましくは１〜３時間、実行される。
【００７４】
内部電子ドナーを、任意にこの段階で加えることができる。一般的に言えば、電子ドナー化合物は、プロピレン重合用触媒を調製するために使用される。内部ドナーは、様々な化学的分類をすることができ、以下に限定されないが、安息香酸エステル、フタル酸エステル、及び１，３−ジエーテルを含む。安息香酸エステルの一部の例には、安息香酸メチル、安息香酸エチル、トルイル酸メチル、及びアニス酸エチルが含まれる。フタル酸エステルの一部の例は、フタル酸ジメチル、フタル酸ジエチル、フタル酸ジプロピル、フタル酸ジイソプロピル、フタル酸ジブチル、フタル酸ジイソブチル、フタル酸ジフェニル、及びフタル酸ジオクチルである。１，３−ジエーテルの一部の例は、２−メチル−２−イソプロピル−１，３−ジメトキシプロパン、２，２−ジイソブチル−１，３−ジメトキシプロパン，及び２−イソプロピル−２−シクロペンチル−１，３−ジメトキシプロパンである。
【００７５】
内部ドナーの添加は、チタン化合物の追加前、後、又は同時に行うことができる。担体と内部ドナーとの反応は、通常、同じ反応媒体中、チタン化反応と同時に行われる。添加される内部ドナー［ｉｎｔｅｒｎａｌ  ｄｏｎｏｒ］（ＤＩ）の量は、Ｍｇ／ＤＩのモル比の関数として算出され、４〜２０、好ましくは７〜１３で変動する。
【００７６】
チタン化反応後、触媒は不活性炭化水素により洗浄されて、不活性なチタン化合物、塩化物、及び他の不純物が除去される。これは、通常、６０℃〜１４０℃の間の様々な温度における加温洗浄である。触媒洗浄のために使用することができる不活性炭化水素の例には、以下に限定されないが、ヘキサン、ヘプタン、オクタン、トルエン及びイソパラフィンが含まれる。
【００７７】
こうして得られた触媒は、オレフィン重合方法においてその後使用するために、不活性雰囲気下、炭化水素又は乾燥懸液中で維持し、且つ保管することができる。
【００７８】
担体は、様々な方法、例えば、とりわけ加熱、真空、又は不活性ガスを使用する流動化により乾燥することができる。
【００７９】
本発明のオレフィン重合用担持触媒は、以下の規格を有する；
−マグネシウムの百分率は、その調製の間に添加されるマグネシウム化合物の量の関数である。触媒中のマグネシウムの質量基準の百分率は、０．３％〜１５．０％の間、好ましくは０．６％〜１０．０％の間で変動する。
−チタンの質量基準の百分率は、０．４％〜６．０％の間、好ましくは０．８％〜３．８％の間で変動する。
−アルミニウムの質量基準の百分率は、９．０％〜４８．０％の間、好ましくは１５．０％〜４４．０％の間で変動する。
【００８０】
触媒のサイズ及び形態は、使用する担体に直接依存し、またその平均径に関するものとそのサイズ分布に関するものとの両方において、使用する担体の特性に関して、通常、顕著に変動しない。
【００８１】
したがって、本発明の触媒は、担体として球状形態を示し、この球状形態は、最大換算粒径と最小換算粒径との間の比により測定され、この場合、１：５未満、好ましくは１：３未満である。
【００８２】
本触媒の平均粒子径は、５μｍ〜１４０μｍの間である。
【００８３】
ポリオレフィンの重合用触媒の使用に関すると、触媒懸濁液を形成するため、触媒は、助触媒、通常、アルキルアルミニウム型化合物と混合される。プロピレンによる重合の場合、外部電子ドナー化合物が、通常使用される。次に、触媒懸濁液は、オレフィン重合又は共重合方法において使用される。こうした方法は、懸濁液中、固相中、又は気相中であり得る。こうして、高密度ポリエチレン（ＨＤＰＥ）、線状低密度ポリエチレン（ＬＬＤＰＥ）、及びポリプロピレン（ＰＰ）などのポリマーが得られる。
【実施例】
【００８４】
以下の実施例は、本発明を例示するが、限定していると見なしてはならない。
【００８５】
これらの実施例において、チタン、マグネシウム及びアルミニウムの濃度は、触媒の酸分解後に得られた溶液の原子吸光分光分析によって測定した。
【００８６】
ポリマーのかさ密度は、ＡＳＴＭ  Ｄ１８９５標準に示されている手順によって測定した。
【００８７】
ポリマーのＭＦＩ（メルトフローインデックス）は、標準ＡＳＴＭ  Ｄ１２３８に示されている手順によって測定した。
（例１）
【００８８】
この実施例において、得られた触媒は、１．４％のチタン含有量、２．２％のマグネシウム含有量、及び３７．０％のアルミニウム含有量を示し、以下の説明に従って合成した。
【００８９】
１．１．アルミニウム担体及びマグネシウム化合物の取得
Ｍｇ（ＯＥｔ）２４．３ｇを、あらかじめモレキュラーシーブで処理したエタノール１６０ｍｌに添加し、次いで、固体二酸化炭素６９グラムを添加することにより溶液を調製した。
【００９０】
特許ＰＩ９３０１４３８−４に提示されている実施例に従って調製した球状アルミナ担体３０ｇに、こうして調製した溶液を添加した。この場合に使用したＡｌ２Ｏ３／Ｍｇモル比は７：８であった。
【００９１】
アルゴン下、この懸濁液を９０℃の温度及び６０ｒｐｍの回転式蒸発器に流して移し、これらの条件下で２時間維持し、アルミナ担体及びマグネシウム化合物が、乾燥粉末の形態で得られた。
【００９２】
１．２．アルミナ担体及びマグネシウム化合物と、アルキルアルミニウム型化合物との反応
項目１．１によって得られた粉末を、機械的撹拌を備えたシステムに移し、ここにヘキサン２００ｍｌ、及び１５％トリ−エチルアルミニウムのヘプタン溶液１９ｍｌを撹拌しながら加えた。撹拌下、６０分後、デカンテーションし、デカンテーション後、上澄み液を吸い上げることにより除去した。次に、ｎ−ヘキサン１５０ｍｌで５回洗浄した。一旦、洗浄が完了して、アルキルアルミニウムにより処理した担体は、アルゴンによる流動化によって乾燥した。
【００９３】
１．３．担体のチタン化
不活性雰囲気下、５００ｒｐｍで撹拌した反応器中、ＴｉＣｌ４５０ｍｌに、ステップ１．２に従って得られた担体５ｇを０℃で加えた。温度を１００℃に上げて、撹拌下、１時間反応させた。液体を廃棄し、別のＴｉＣｌ４５０ｍｌを１００℃の温度で加えた。反応器の温度を１２０℃に上げて、撹拌下、１時間超で放置した。液体を廃棄し、ヘキサンにより６９℃で５回の洗浄を行った。その後、６０℃でアルゴンによりストリッピングすることにより乾燥し、易流動性であると認められる乾燥触媒が得られた。
【００９４】
１．４．エチレンによる重合
重合は、温度制御、及び圧力モニタリング用の圧力ゲージを装備した３．６Ｌの総容量の鋼製反応器中で行った。モレキュラーシーブ中であらかじめ処理して、溶存酸素を除去するためにアルゴンによりストリッピングを施したヘキサン２リットルを反応器に加えた。
【００９５】
１５％トリエチルアルミニウムのヘプタン溶液３ｍｌ、及び項目１．３に従って得られた触媒６４ｍｇを含有する懸濁液を反応器に移注した。１．１ｋｇｆ／ｃｍ２（１０７．９ｋＰａ）の分圧の水素、及び１０．０ｋｇｆ／ｃｍ２（９８０．７ｋＰａ）の分圧で反応中に供給されるエチレンを反応器に加えた。重合は８５℃で２時間行った。こうして得られたポリエチレンは、かさ密度が０．４５ｇ／ｃｍ３、及びＭＦＩが１．６６ｇ／１０分（１９０℃／２１．６ｋｇ）を示した。反応について算出した触媒活性は、触媒１ｇあたり５．１ｋｇのＰＥ［ポリプロピレン］であった。
【００９６】
１．５．エチレンと１−ブテンによる重合
項目１．３に従って得られた触媒を、線状低密度ポリエチレン（ＬＬＤＰＥ）を得るため、コモノマーとして１−ブテンを用いて重合した。反応器に触媒懸濁液を加えた後、１−ブテン５１ｇを加えたことを除いて、項目１．４に記載されている通り重合を行った。使用した水素分圧は、０．８ｋｇｆ／ｃｍ２（７８．５ｋＰａ）であり、加えた触媒量は７０ｍｇであった。他の条件は、一定に保った。
【００９７】
得られたポリマーは、かさ密度が０．４６ｇ／ｃｍ３、真密度が０．９１４ｇ／ｃｍ３（ＡＳＴＭ  Ｄ７９２）、ＭＦＩが３．４５ｇ／１０分（１９０℃／２１．６ｋｇ）を示し、この反応について算出した触媒活性は、触媒１ｇあたり７．５ｋｇのＬＬＤＰＥであった。
（例２）
【００９８】
この実施例において、得られた触媒は、１．９％のチタン含有量、６．８％のマグネシウム含有量、及び２５．３％のアルミニウム含有量を示し、以下の説明に従って合成した。
【００９９】
２．１．アルミナ担体及びマグネシウム化合物の取得
このステップの調製は、例１．１に類似した。使用したＭｇ（ＯＥｔ）２の量は１６．４ｇであり、エタノール２００ｍｌ及び球状アルミナ担体２５ｇ（Ａｌ２Ｏ３／Ｍｇのモル比＝１．７）であった。他の条件は、一定に保った。
【０１００】
２．２．アルミナ担体及びマグネシウム化合物と、アルキルアルミニウム型化合物との反応
このステップにおける調製は、例１．２に類似した。この場合、１５％トリエチルアルミニウムのヘプタン溶液２１ｍｌを使用した。他の条件は一定に保った。
【０１０１】
２．３．担体のチタン化
不活性雰囲気下、５００ｒｐｍで撹拌した反応器中、ＴｉＣｌ４５０ｍｌに、ステップ２．２に従って得られた担体７．２ｇを０℃で加えた。温度を３０℃に上げて、１０体積％のフタル酸ジイソブチル（内部ドナー）のヘキサン溶液５．９ｍｌを加えた。次に、温度を１００℃に上げて、撹拌下、１時間反応させた。液体を廃棄し、別のＴｉＣｌ４５０ｍｌを１００℃の温度で加えた。反応器の温度を１２０℃に上げて、撹拌下、１時間超で放置した。液体を廃棄し、ヘキサンにより６９℃で５回の洗浄を行った。その後、９０℃でアルゴンによる流動化下で乾燥を行い、乾燥触媒が得られた。
【０１０２】
２．４．エチレンによる重合
重合は、温度制御、及び圧力モニタリング用の圧力ゲージを装備した３．６Ｌの総容量の鋼製反応器中で行った。モレキュラーシーブ中であらかじめ処理して、アルゴン通気したヘキサン２リットルを反応器に加えた。
【０１０３】
１５％トリエチルアルミニウムのヘプタン溶液、１０体積％シクロヘキシルメチルジメトキシシラン（外部ドナー）のヘキサン溶液０．９ｍｌ、及び項目２．３で得られた触媒９８ｍｇを含有している懸濁液を、反応器に移注した。１．０ｋｇｆ／ｃｍ２（９８．１ｋＰａ）の分圧の水素、及び８．０ｋｇｆ／ｃｍ２（７８４．５ｋＰａ）の分圧で反応中に供給されるプロペンを反応器に加えた。重合は７０℃で２時間行った。こうして得られたポリプロピレンは、かさ密度が０．４８ｇ／ｃｍ３、及びＭＦＩが８７．１ｇ／１０分（２３０℃／２．１６ｋｇ）を示した。反応について算出した触媒活性は、触媒１ｇあたり２．９ｋｇのＰＰであった。
（例３）
【０１０４】
この実施例において、得られた触媒は、１．０％のチタン含有量、２．４％のマグネシウム含有量、及び３６．６％のアルミニウム含有量を示し、以下の説明に従って合成した。
【０１０５】
３．１．アルミニウム担体及びマグネシウム化合物の取得
このステップにおける調製は、例１．１に類似した。Ｍｇ（ＯＥｔ）２２．１ｇ、ＭｇＣｌ２１．６ｇ、エタノール２００ｍｌ、アルミナ球状担体３０ｇ（Ａｌ２Ｏ３／Ｍｇのモル比＝８．３、及びＭｇ（ＯＲ）２／ＭｇＸ２の比＝１：１）、及びＣＯ２固体６０ｇを使用した。他の条件は、一定に保った。
【０１０６】
３．２  担体のチタン化
項目３．１に従って得られた担体は、アルキルアルミニウム型化合物との反応を行うことなく、チタン化処理を直接、施した。この担体のチタン化は、例１．３に類似して行った。
【０１０７】
３．３．エチレンによる重合
項目１．４に記載した通り、重合を行った。使用した水素分圧は、１．１ｋｇｆ／ｃｍ２（１０７．９ｋＰａ）であり、加えた触媒量は７４ｍｇであった。他の条件は、一定に保った。得られたポリマーは、かさ密度が０．４３ｇ／ｃｍ３を示し、反応について算出した触媒活性は、触媒１ｇあたり３．５ｋｇのＰＥであった。